(57)【要約】【課題】低級脂肪族アルデヒドに対して高い吸着容量を持ち、吸着容量の経時的な低下の少ないシートおよびそれを用いたフィルタを提供する。【解決手段】本発明のシートは、多孔質体を含有した有機繊維材料からなり、かつ、目付けが３０ｇ／ｍ２以上であるシート基材１００重量部に対して、両面合わせて５．０〜５０重量部のトロメタミンおよび１．０〜１５重量部のリン酸が添着されている。【選択図】なし【特許請求の範囲】
【請求項１】
多孔質体を含有した有機繊維材料からなり、かつ、目付が３０ｇ／ｍ２以上であるシート基材１００重量部に対して、両面合わせて５．０〜５０重量部のトロメタミンおよび１．０〜１５重量部のリン酸が添着されていることを特徴とするシート。
【請求項２】
前記多孔質体は活性炭であることを特徴とする請求項１に記載のシート。
【請求項３】
請求項１または２に記載のシートを備えたことを特徴とするフィルタ。
【請求項４】
ハニカム形状を有することを特徴とする請求項３に記載のフィルタ。
【発明の詳細な説明】
【技術分野】
【０００１】
本発明は、空気中のガス状汚染物質を吸着除去するフィルタに関するものである。更に詳しくは、アセトアルデヒド、ホルムアルデヒドなどの低級脂肪族アルデヒドに対して高い吸着性を有し、吸着容量の経時的な低下の少ないシートおよびそれを用いたフィルタに関するものである。
【背景技術】
【０００２】
室内や車内などの生活空間には、悪臭や有害ガスなどの様々なガス状汚染物質が存在しており、生活環境の向上に伴い、これらガス状汚染物質を除去し、快適な生活環境を維持することに多くの関心が持たれている。このような状況下、活性炭などの多孔質体は物理吸着能を持ち、生活空間に存在するガス状汚染物質の除去に広く使用されている。しかし、アセトアルデヒド、ホルムアルデヒドなどの低級脂肪族アルデヒドは沸点が低く、多孔質体の低級脂肪族アルデヒドに対する吸着容量は著しく低い。
【０００３】
これを解消すべく、化学吸着を利用して低級脂肪族アルデヒド吸着容量を向上した吸着剤の検討が進められている。アルデヒド基はアミノ基との反応性が高いことから、アミン類が低級脂肪族アルデヒドの化学吸着に有効であり、添着薬剤として種々のアミン類を多孔質体に添着することが試みられてきた。
【０００４】
多孔質体に添着薬剤としてアニリン、塩酸ヒドロキシルアミン、硫酸ヒドロキシルアミン、又はパラ−トルイジン等を添着した吸着剤が提案されている（例えば、特許文献１〜３参照）。ここで、アミン類を多孔質体に添着した場合、長期間保管すると添着されたアミン類が空気中の酸素により酸化されて、低級脂肪族アルデヒド吸着容量が経時的に低下する問題がある。そこで、アミン類の中でアミノベンゼンスルホン酸は比較的酸化され難いことから、多孔質体にアミノベンゼンスルホン酸を添着した吸着剤が提案されている（例えば、特許文献４、５参照）。しかし、アミノベンゼンスルホン酸は水やアルコールなどの溶媒に対して難溶性であり、極低濃度の添着溶液しか調製できない。その結果、添着量の大きい吸着剤を得ることが難しいという問題がある。そこで、これを改善する方法として、アミノベンゼンスルホン酸をアンモニウム塩とし水溶化して多孔質体に添着した吸着剤やその製造方法が提案されている（例えば、特許文献６〜１３参照）。
【先行技術文献】
【特許文献】
【０００５】
【特許文献１】特開昭５６−０５３７４４号公報
【特許文献２】特開昭５６−１１３３４２号公報
【特許文献３】特開平０１−２８８３３６号公報
【特許文献４】特開２００１−１９８４５７号公報
【特許文献５】特開２００３−５３１７９号公報
【特許文献６】特開２００３−５３１８０号公報
【特許文献７】特開２００３−５３１８１号公報
【特許文献８】特開２００３−９３８７２号公報
【特許文献９】特開２００３−２３６３７４号公報
【特許文献１０】特開２００３−２９９９４９号公報
【特許文献１１】特開２００３−２９９９５１号公報
【特許文献１２】特開２００４−８９９９号公報
【特許文献１３】特開２００４−９０００号公報
【発明の開示】
【発明が解決しようとする課題】
【０００６】
上記で提案された多孔質体にアミノベンゼンスルホン酸アンモニウムを添着した吸着剤に関する技術を空気中のガス状汚染物質を吸着除去するシートやフィルタに利用しても、長期間保管したときの低級脂肪族アルデヒド吸着容量の低下の抑制はまだ不十分であり、さらに経時低下が小さなシートおよびそれを用いたフィルタが求められている。
【０００７】
そこで、本発明は、上記課題を解決するためになされたものであり、その目的は、低級脂肪族アルデヒドに対して高い吸着性能を有し、吸着容量の経時的な低下の少ないシートおよびそれを用いたフィルタを提供することにある。
【課題を解決するための手段】
【０００８】
本発明者らは上記課題を解決するため、鋭意研究した結果、トロメタミンとリン酸とを併用してフィルタに添着することにより、吸着容量の経時的な低下を抑制することができ、長期間保管した場合でも十分な低級脂肪族アルデヒド吸着性能を維持できることを見出し、遂に本発明を完成するに至った。即ち本発明は以下の通りである。
（１）多孔質体を含有した有機繊維材料からなり、かつ、目付けが３０ｇ／ｍ２以上であるシート基材１００重量部に対して、両面合わせて５．０〜５０重量部のトロメタミンおよび１．０〜１５重量部のリン酸が添着されていることを特徴とするシート。なお、両面合わせてとは、両面に添着されている場合だけでなく、片面のみに添着されている場合も含む。
（２）前記多孔質体は活性炭であることを特徴とする（１）に記載のシート
（３）（１）または（２）に記載のシートを備えたことを特徴とするフィルタ。
（４）ハニカム形状を有することを特徴とする（３）に記載のフィルタ。
【発明の効果】
【０００９】
本発明によると、低級脂肪族アルデヒドに対して高い吸着性能を有し、吸着容量の経時的な低下の少ないシートおよびそれを用いたフィルタを提供することができる。
【発明を実施するための形態】
【００１０】
以下、本発明の実施形態について詳細に説明する。本実施形態のシートは、多孔質体を含有した有機繊維材料からなり、かつ、目付が３０ｇ／ｍ２以上であるシート基材１００重量部に対して、両面合わせて５．０〜５０重量部のトロメタミンおよび１．０〜１５重量部のリン酸が添着されている。なお、両面合わせてとは、シート基材の両面に添着されている場合だけでなく、シート基材の片面のみに添着されている場合も含む。また、本実施形態のフィルタは、本実施形態のシートを用いる。
【００１１】
本実施形態のシートおよびフィルタは、トロメタミンとリン酸とを併用して低級脂肪族アルデヒド除去剤として使用している。このことにより、吸着容量の経時的な低下を抑制することができ、長期間保管した場合でも十分な低級脂肪族アルデヒド吸着性能を維持できる。
【００１２】
本実施形態のシートは、多孔質体を含有した有機繊維材料からなるシート基材を用いて形成される。有機繊維材料としては、木材系パルプ、マニラ麻パルプ、ポリオレフィン系パルプ、アクリルパルプ、アラミドパルプ等のフィブリル化できる繊維が好ましい。レーヨンやポリエチレン、ポリエステル、ポリプロピレン、ポリビニルアルコール等の短繊維を併用してもよい。多孔質体としては、活性炭、シリカゲル、ゼオライト、セパオライト等の無機物の他、スチレン−ジビニルベンゼン架橋体に代表される有機系の多孔質体が使用可能である。特に、極めて大きな比表面積を持っているため、活性炭が好ましい。
【００１３】
多孔質体として活性炭を用いる場合、活性炭種は特に限定しない。例えば、黒鉛、鉱物系材料（褐炭、瀝青炭などの石炭系、石油または、石油ピッチなど）、植物系材料（木質、果実殻（ヤシ殻など）など）、高分子系材料（ポリアクリルニトリル、フェノール系材料、セルロース）などを原料とする活性炭が挙げられ、これらの原料を炭化、または不融化した後、賦活処理することによって得られる活性炭を使用することができる。
【００１４】
本実施形態において、多孔質体として活性炭を用いる場合、活性炭作製時の炭化方法、不融化方法、賦活方法については、特に限定されず、従来公知の加工方法を用いることができる。例えば、賦活は、炭化、または不融化処理を施した炭素原料を水や二酸化炭素などの賦活ガス中で、５００〜１０００℃程度で熱処理するガス賦活法や炭化、または不融化処理を施した炭素原料をリン酸、塩化亜鉛、水酸化カリウムなどの賦活剤と混合し、３００〜８００℃程度で熱処理する化学賦活法などを用いることができる。
【００１５】
本実施形態において、多孔質体のＢＥＴ比表面積は、６００〜１５００ｍ２／ｇであることが好ましく、より好ましくは８００〜１４００ｍ２／ｇである。多孔質体のＢＥＴ比表面積が６００ｍ２／ｇ未満であれば、吸着容量が小さく、結果として、十分な脱臭性能が発現できない。また、多孔質体のＢＥＴ比表面積が１５００ｍ２／ｇを越えると、有害ガス成分や臭気成分の吸着性能が低下する。
【００１６】
本実施形態において、多孔質体が粒子状である場合、その平均粒子径は、０．２〜１００μｍであることが好ましく、より好ましくは０．４〜５０μｍ、さらに好ましくは０．５〜３０μｍである。粒径が０．２μｍ未満であれば、凝集固化が起こりやすく、水系ペーストへの再分散が困難である。また、１００μｍを越えるようなものでは、ペーストの分散安定性に問題があり、得られたコート層も低密度となりやすく、また外力による脱落が生じやすいとの問題がある。なお、多孔質体の平均粒子径とは重量中位径を指す。
【００１７】
本実施形態において、多孔質体として複数の種類を用いてもよく、例えば、活性炭と、必要に応じて、ゼオライト、シリカゲル、アルミナ等とを併用してもよい。
【００１８】
本実施形態において、多孔質体を含有した有機繊維材料からなるシート基材の作製方法は（１）有機繊維材料と多孔質体とを混抄し、湿式抄紙する方法や（２）有機繊維のみを通常の湿式抄紙法にて抄紙した後、多孔質体をコーター法、グラビア法等の公知のコーティング方法にて担持加工する方法等が挙げられる。
【００１９】
本実施形態において、多孔質体を含有した有機繊維材料からなるシート基材の厚みは、０．１〜０．５ｍｍ程度であることが好ましい。シート基材の厚みが０．１ｍｍ未満であれば、ハニカム形状への折り込み加工の際の強度が不十分でとなり、０．５ｍｍを越えると、ガス吸着シート全体の厚みが大きくなり、ハニカム形状のフィルタに加工した際に圧力損失が大きくなるという問題がある。
【００２０】
本実施形態において、多孔質体を含有した有機繊維材料からなるシート基材の目付量は、３０〜１５０ｇ／ｍ２程度であることが好ましい。シート基材の目付量が３０ｇ／ｍ２未満であれば、オゾン除去性能が発揮されにくく、１５０ｇ／ｍ２を越えると、ガス吸着シート全体の厚みが大きくなり、ハニカム形状のフィルタに加工した際に圧力損失が大きくなるという問題がある。
【００２１】
本実施形態において、多孔質体を含有した有機繊維材料からなるシート基材の多孔質体含有比率は、３０〜８０重量％であることが好ましい。シート基材の多孔質体含有比率が３０重量％未満であれば、十分な低級脂肪族アルデヒド除去性能が発現せず、８０重量％を越えるようなものでは、シート基材の有機繊維比率が低いため、抄紙生産性が悪く、またシート基材の強度も低くなるという問題がある。
【００２２】
本実施形態において、シートのトロメタミン担持量は、多孔質体を含有した有機繊維材料からなるシート基材１００重量部に対して、両面合わせて５．０〜５０重量部であることが好ましい。トロメタミン担持量が５．０重量部未満であれば、低級脂肪族アルデヒドの除去性能が十分に発揮されにくく、５０重量部を越えれば、多孔質体の細孔がトロメタミンにより閉塞し、物理吸着能が発揮できず、吸着性能が低下する問題がある。なお、両面合わせてとは、シート基材の両面に添着されている場合だけでなく、シート基材の片面のみに添着されている場合も含む。
【００２３】
本実施形態において、シートのリン酸担持量は、多孔質体を含有した有機繊維材料からなるシート基材１００重量部に対して、両面合わせて１．０〜１５重量部であることが好ましい。リン酸担持量が１．０重量部以下であれば、トロメタミンの酸化抑制効果が小さく、低級脂肪族アルデヒドの除去性能が発揮されにくく、１５重量部を越えると、多孔質体の細孔部がリン酸により閉塞し、物理吸着能が発揮できず、吸着性能が低下する問題がある。なお、両面合わせてとは、シート基材の両面に添着されている場合だけでなく、シート基材の片面のみに添着されている場合も含む。
【００２４】
本実施形態において、シートの脱臭性能を更に向上させるために、酸、塩基の化学吸着剤を担持し、併用することもできる。具体的には除去対象がアンモニアやアミン類に対しては酸性化合物であり、カルボン酸類、硫化水素、メルカプタン類に対しては塩基性化合物である。かかる薬剤は単機能もしくは同一化合物中に二以上の異なる置換基を有していてもよいし、互いに阻害が生じないならば二種類以上を併用することも好ましい。
【００２５】
本実施形態において、シートに難燃性を付与するために、必要に応じて水酸化アルミニウム、メラミン等の非水溶性難燃剤や含窒素リン系難燃剤等を添加してもよい。
【００２６】
ここで、シートへの薬剤担持方法としては、（１）シートを薬剤溶液に浸漬することにより担持する方法、（２）シートをハニカム加工した後に、薬剤溶液に浸漬することにより担持する方法等を用いることができる。
【００２７】
本実施形態のフィルタは、上記で説明した本実施形態のシートを用いる。本実施形態のフィルタは、本実施形態のシートに他の材料を組み合わせてもよい。例えば、本実施形態のシートと除塵フィルタとを積層かつ接着し、下記と同様の方法でハニカム形状に形成してもよい。このような本実施形態のフィルタは、例えば、自動車、空気清浄機やエアコン、コピー機、プリンター、多機能ＯＡ機器やトイレ脱臭機などに用いることができる。
【００２８】
本実施形態では、シートをハニカム形状に加工してハニカム形状を有するフィルタとしている。気体の流通方向に平行した平面構造が得られさえすれば、ハニカムの断面が六画形状のものの他、四角、正弦波形、ロール形のもの等、中空多角柱、中空円柱等の中空柱体が連続して形成された形態など必要とされる形状であればどのような形状であってもよい。例えば、シートを正弦波形のハニカム形状のフィルタにするには、まずシートを賦形ロールに通して波形に賦形し、波形のシートの片面または両面に平らなシートを接合する。これを積層化して正弦波形のハニカム形状のフィルタとする。
【００２９】
上記のような正弦波形のハニカム形状のフィルタを成形する場合には、波形のシートの頂点に接着剤を付けて、平らなシートと接合する必要がある。その場合の接着剤種については特に限定しないが、アクリル系、アクリル−スチレン系、酢酸ビニル系、エチレン−酢酸ビニル系、エポキシ系が好ましく、より好ましくは耐水性の高く、ハロゲン化物を含有しないアクリル系エマルジョンを用いることが好ましい。
【実施例】
【００３０】
以下、実施例によって本発明の作用効果をより具体的に示す。まず、後段の各実施例および各比較例にて作成したフィルタの性能の測定方法について説明する。
【００３１】
［ホルムアルデヒド除去性能]
フィルタを２６φ、高さ３０ｍｍにカットしたサンプルを、内径２６ｍｍのガラスカラム内にセットし、ホルムアルデヒド５．０ｐｐｍを含む温度２５℃、相対湿度５０％の空気を流速１．５ｍ／ｓで流通させた。ガラスカラム内の温度は２５℃一定とした。サンプルのホルムアルデヒド除去の初期性能評価のために、流通開始から２分後のガラスカラムの入口および出口のホルムアルデヒド濃度をホルムアルデヒド濃度測定器（ホルムアルデメーターｈｔｖ）にて測定し、ガラスカラムの入口および出口の濃度変化からホルムアルデヒド除去率［％］を算出した。
【００３２】
［ホルムアルデヒド吸着容量保持率]
フィルタを（１）温度２５℃、相対湿度５０％、（２）温度６０℃、相対湿度９５％の２条件で恒温恒湿機内に５０時間静置保管した。その後、２６φ、高さ３０ｍｍにカットしたフィルタのサンプルを、それぞれ、内径２６ｍｍのガラスカラム内にセットし、ホルムアルデヒド５．０ｐｐｍを含む温度２５℃、相対湿度５０％の空気を流速１．５ｍ／ｓを流通させた。上記と同様にガラスカラムの入口および出口のホルムアルデヒド濃度を、測定開始からホルムアルデヒド除去率が０％に到達するまで連続的に測定し、ホルムアルデヒド供給量とホルムアルデヒド除去率とからホルムアルデヒド除去量を算出した。そして、ホルムアルデヒド除去量と時間との曲線を積分することにより、ホルムアルデヒド除去量［ｍｇ］を算出し、このホルムアルデヒド除去量［ｍｇ］をサンプル体積で割ることにより、ホルムアルデヒド除去率０％到達時のサンプル当りのホルムアルデヒド吸着容量［ｍｇ／ｃｃ］を算出した。そして、下記の式にてホルムアルデヒド吸着容量保持率［％］を算出した。
【００３３】
ホルムアルデヒド吸着容量保持率［％］＝｛ホルムアルデヒド吸着容量（温度６０℃、相対湿度９５％保管品）［ｍｇ／ｃｃ］÷ホルムアルデヒド吸着容量（温度２５℃、相対湿度５０％保管品）［ｍｇ／ｃｃ］｝×１００
【００３４】
次に、各実施例および各比較例のシートおよびフィルタに用いた材料、並びにシートおよびフィルタの製造方法について説明する。なお、記載の、材料や数値、製造方法、製造装置は、あくまで以下の各実施例および各比較例でのものであり、本発明は記載されたものに限定されない。
【００３５】
＜実施例１＞
活性炭：４０部、マニラ麻：１３．５部、木材系パルプ：１３．５部、ポリエステル：２０部、ポリビニルアルコール：８．０部を混合して、スラリー状とし、これをヤンキー型湿式抄紙機で抄紙（目付量：４５ｇ／ｍ２、厚み：０．２０ｍｍ）を製造した。なお、活性炭は木質系活性炭を用い、そのＢＥＴ比表面積：１２００ｍ２／ｇであった。
【００３６】
得られた抄紙をシート基材として用い、シート基材：１００重量部に対し、トロメタミン：３０重量部、リン酸：６重量部をシート基材の両面にコートし、目付：６０ｇ／ｍ２、厚み：０．２０ｍｍのガス吸着層担持シートを製造した。なお、本実施例および以下の実施例では両面にコートしているが、少なくとも片面にコートすると、同じ効果が得られる。
【００３７】
続いて、得られたガス吸着層担持シートをコルゲート加工機にて、山高２．５ｍｍ 、山間隔４．１ｍｍの片段ボールシートに成形した。この片段ボールシートを４０段重ね、切断加工して、１００ｍｍ×１００ｍｍ、層長３０ｍｍのハニカム形状のフィルタを得た。
【００３８】
＜実施例２＞
活性炭：４０部、マニラ麻：１３．５部、木材系パルプ：１３．５部、ポリエステル：２０部、ポリビニルアルコール：８．０部を混合して、スラリー状とし、これをヤンキー型湿式抄紙機で抄紙（目付量：６０ｇ／ｍ２、厚み：０．２４ｍｍ）を製造した。なお、活性炭は木質系活性炭を用い、そのＢＥＴ比表面積：１２００ｍ２／ｇであった。
【００３９】
得られた抄紙をシート基材として用い、シート基材：１００重量部に対し、トロメタミン：２５重量部、リン酸：５重量部をシート基材の両面にコートし、目付：７８ｇ／ｍ２、厚み：０．２４ｍｍのガス吸着層担持シートを製造した。続いて、得られたガス吸着層担持シートをコルゲート加工機にて、山高２．５ｍｍ 、山間隔４．１ｍｍの片段ボールシートに成形した。この片段ボールシートを４０段重ね、切断加工して、１００ｍｍ×１００ｍｍ、層長３０ｍｍのハニカム形状のフィルタを得た。
【００４０】
＜実施例３＞
活性炭：４０部、マニラ麻：１３．５部、木材系パルプ：１３．５部、ポリエステル：２０部、ポリビニルアルコール：８．０部を混合して、スラリー状とし、これをヤンキー型湿式抄紙機で抄紙（目付量：１００ｇ／ｍ２、厚み：０．３６ｍｍ）を製造した。
【００４１】
得られた抄紙をシート基材として用い、シート基材：１００重量部に対し、トロメタミン：１５重量部、リン酸：３重量部をシート基材の両面にコートし、目付：１１８ｇ／ｍ２、厚み：０．３６ｍｍのガス吸着層担持シートを製造した。続いて、得られたガス吸着層担持シートをコルゲート加工機にて、山高２．５ｍｍ 、山間隔４．１ｍｍの片段ボールシートに成形した。この片段ボールシートを４０段重ね、切断加工して、１００ｍｍ×１００ｍｍ、層長３０ｍｍのハニカム形状のフィルタを得た。
【００４２】
＜実施例４＞
実施例２のシート基材と同様に作成したシート基材：１００重量部に対し、トロメタミン：１５重量部、リン酸：５．０重量部をシート基材の両面にコートし、目付：７２ｇ／ｍ２、厚み：０．２４ｍｍのガス吸着層担持シートを製造した。続いて、得られたガス吸着層担持シートをコルゲート加工機にて、山高２．５ｍｍ 、山間隔４．１ｍｍの片段ボールシートに成形した。この片段ボールシートを４０段重ね、切断加工して、１００ｍｍ×１００ｍｍ、層長３０ｍｍのハニカム形状のフィルタを得た。
【００４３】
＜実施例５＞
実施例２と同様に作成したシート基材：１００重量部に対し、トロメタミン：３５重量部、リン酸：５．０重量部をシート基材の両面にコートし、目付：８４ｇ／ｍ２、厚み：０．２４ｍｍのガス吸着層担持シートを製造した。続いて、得られたガス吸着層担持シートをコルゲート加工機にて、山高２．５ｍｍ 、山間隔４．１ｍｍの片段ボールシートに成形した。この片段ボールシートを４０段重ね、切断加工して、１００ｍｍ×１００ｍｍ、層長３０ｍｍのハニカム形状のフィルタを得た。
【００４４】
＜実施例６＞
実施例２と同様に作成したシート基材：１００重量部に対し、トロメタミン：２５重量部、リン酸：７．５重量部をシート基材の両面にコートし、目付：８０ｇ／ｍ２、厚み：０．２４ｍｍのガス吸着層担持シートを製造した。続いて、得られたガス吸着層担持シートをコルゲート加工機にて、山高２．５ｍｍ 、山間隔４．１ｍｍの片段ボールシートに成形した。この片段ボールシートを４０段重ね、切断加工して、１００ｍｍ×１００ｍｍ、層長３０ｍｍのハニカム形状のフィルタを得た。
【００４５】
＜実施例７＞
実施例２と同様に作成したシート基材：１００重量部に対し、トロメタミン：２５重量部、リン酸：１０重量部をシート基材の両面にコートし、目付：８１ｇ／ｍ２、厚み：０．２４ｍｍのガス吸着層担持シートを製造した。続いて、得られたガス吸着層担持シートをコルゲート加工機にて、山高２．５ｍｍ 、山間隔４．１ｍｍの片段ボールシートに成形した。この片段ボールシートを４０段重ね、切断加工して、１００ｍｍ×１００ｍｍ、層長３０ｍｍのハニカム形状のフィルタを得た。
【００４６】
＜比較例１＞
活性炭：４０部、マニラ麻：１３．５部、木材系パルプ：１３．５部、ポリエステル：２０部、ポリビニルアルコール：８．０部を混合して、スラリー状とし、これをヤンキー型湿式抄紙機で抄紙（目付量：２５ｇ／ｍ２、厚み：０．１０ｍｍ）を製造した。なお、活性炭は木質系活性炭を用い、そのＢＥＴ比表面積：１２００ｍ２／ｇであった。
【００４７】
得られた抄紙をシート基材として用い、シート基材：１００重量部に対し、トロメタミン：３０重量部、リン酸：６重量部をシート基材の両面にコートし、目付：３４ｇ／ｍ２、厚み：０．１０ｍｍのガス吸着層担持シートを製造した。続いて、得られたガス吸着層担持シートをコルゲート加工機にて、山高２．５ｍｍ 、山間隔４．１ｍｍの片段ボールシートに成形した。この片段ボールシートを４０段重ね、切断加工して、１００ｍｍ×１００ｍｍ、層長３０ｍｍのハニカム形状のフィルタを得た。
【００４８】
＜比較例２＞
実施例２と同様に作成したシート基材：１００重量部に対し、トロメタミン：３．０重量部、リン酸：５．０重量部をシート基材の両面にコートし、目付：６５ｇ／ｍ２、厚み：０．２４ｍｍのガス吸着層担持シートを製造した。続いて、得られたガス吸着層担持シートをコルゲート加工機にて、山高２．５ｍｍ 、山間隔４．１ｍｍの片段ボールシートに成形した。この片段ボールシートを４０段重ね、切断加工して、１００ｍｍ×１００ｍｍ、層長３０ｍｍのハニカム形状のフィルタを得た。
【００４９】
＜比較例３＞
実施例２と同様に作成したシート基材：１００重量部に対し、トロメタミン：２５重量部、リン酸：０．５重量部をシート基材の両面にコートし、目付：７５ｇ／ｍ２、厚み：０．２４ｍｍのガス吸着層担持シートを製造した。続いて、得られたガス吸着層担持シートをコルゲート加工機にて、山高２．５ｍｍ 、山間隔４．１ｍｍの片段ボールシートに成形した。この片段ボールシートを４０段重ね、切断加工して、１００ｍｍ×１００ｍｍ、層長３０ｍｍのハニカム形状のフィルタを得た。
【００５０】
＜比較例４＞
実施例２と同様に作成したシート基材：１００重量部に対し、トロメタミン：２５重量部をシート基材の両面にコートし、目付：７５ｇ／ｍ２、厚み：０．２４ｍｍのガス吸着層担持シートを製造した。続いて、得られたガス吸着層担持シートをコルゲート加工機にて、山高２．５ｍｍ 、山間隔４．１ｍｍの片段ボールシートに成形した。この片段ボールシートを４０段重ね、切断加工して、１００ｍｍ×１００ｍｍ、層長３０ｍｍのハニカム形状のフィルタを得た。
【００５１】
＜比較例５＞
実施例２と同様に作成したシート基材をそのまま用いて、コルゲート加工機にて、山高２．５ｍｍ 、山間隔４．１ｍｍの片段ボールシートを成形した。この片段ボールシートを４０段重ね、切断加工して、１００ｍｍ×１００ｍｍ、層長３０ｍｍのハニカム形状のフィルタを得た。
【００５２】
以下、実施例１〜７および比較例１〜５について考察する。実施例１〜７では、ホルムアルデヒド除去率は高い（５０％以上）傾向であった。また、ホルムアルデヒド吸着容量保持率は高い（９０％以上）傾向となっていた。
【００５３】
それに対して、シート基材の目付が３０ｇ／ｍ２よりも小さい場合（比較例１）、トロメタミンの担持量が５．０重量部よりも小さい場合（比較例２）、並びに、トロメタミンおよびリン酸を担持していない場合（比較例５）は、活性炭またはトロメタミンの担持量が少ないため、ホルムアルデヒド除去率は低い（５０％未満）傾向であった。
【００５４】
また、リン酸の担持量が１．０重量部よりも小さい場合（比較例３）、およびリン酸を担持していない場合（比較例４）は、トロメタミンの吸着容量の経時的な性能低下が大きくなった。そのため、ホルムアルデヒド吸着容量保持率が低い（７０％以下）傾向となっていた。
【００５５】
【表１】
2017127812.tif 000002
【００５６】
なお、上記実施形態および各実施例は、本発明を限定する性質のものではなく、前・後記の趣旨に沿って設計変更することはいずれも本発明の技術的範囲に含まれるものである。
【産業上の利用可能性】
【００５７】
本発明により、低級脂肪族アルデヒドに対して高い吸着性を有し、吸着容量の経時的な低下の少ないシートおよびフィルタを提供することが可能である。そのため、自動車、空気清浄機やエアコン、コピー機、プリンター、多機能ＯＡ機器やトイレ脱臭機など幅広い分野で用いることができ、産業界に大きく寄与することが可能である。